СПОСОБ ПЕРЕРАБОТКИ СУЛЬФИДНОГО СЫРЬЯ, СОДЕРЖАЩЕГО БЛАГОРОДНЫЕ МЕТАЛЛЫ

1. Способ переработки сульфидного сырья, содержащего благородные металлы, включающий смешивание сырья с водным раствором реагентов, автоклавную окислительную обработку (АО) смеси с добавлением галогенид иона с получением и разделением пульпы на раствор и твердый остаток, из которого выщелачивают благородные металлы, отличающийся тем, что автоклавную обработку проводят раствором, содержащим компонент галогенид иона при температуре 160-250°С и парциальном давлении кислорода 0,5-5,0 МПа, а выщелачивание благородных металлов из кеков (АО) проводят сульфит-тиосульфатными растворами.
2. Способ по п.1, отличающийся тем, что в качестве компонента галогенид иона используют хлориды щелочных и щелочноземельных металлов.
3. Способ по п.1, отличающийся тем, что, для получения элементарной серы в кеках АВ, обработку проводят при температуре 160-200°С и парциальном давлении кислорода 0,5-5,0 МПа.
2
2
3
2
3
4. Способ по п.1, отличающийся тем, что выщелачивающий раствор содержит одновременно тиосульфат натрия (NaSO) и сульфит натрия (NaSO) в соотношении 1:1-1:1,5 соответственно.
5. Способ по п.1, отличающийся тем, что концентрация тиосульфата натрия составляет 10-160 г/л.
6. Способ по п.1, отличающийся тем, что для ускорения растворения, процесс выщелачивания проводят при температуре пульпы 20-80°С.
4
2
4
7. Способ по п.1, отличающийся тем, что в выщелачивающий раствор добавляют 0,5-15 г/л сульфата аммония (NH)SО (или аммиака) для стабилизации растворов тиосульфатных растворов.
8. Способ по п.1, отличающийся тем, что, с целью уменьшения расхода реагента процесс выщелачивания проводят с доступом или без доступа кислорода воздуха (в инертной атмосфере).
9. Способ по п.1, отличающийся тем, что концентрация ионов меди в выщелачивающем растворе доводится до 0,05-0,2 г/л.
10. Способ по п.1, отличающийся тем, что рН среды составляет 4-11,5.
11. Способ по п.1, отличающийся тем, что содержание элементарной серы в твердом после обработки давлением составляет 0,01-0,5%.